(57)【要約】      （修正有）【課題】消色されて鮮やかな色調を有するガラスを、特定の生産ラインだけで安価に製造することができる消色性に優れたガラスの製造方法を提供する。【解決手段】溶解炉においてセレンまたはコバルトにより消色したガラスをカラーフィーダーへ導き、次いでカラーフィーダーに酸化エルビウムを含有したフリットを添加して鮮やかな色調のガラスとする。また、前記酸化エルビウムの含有量が５〜２５重量％であるフリットを、カラーフィーダー中に０．０５〜０．５重量％の範囲で添加する。更に、酸化エルビウムの消色作用によって、波長が３７９ｎｍの透過率を２〜１０％、５２４ｎｍの透過率を２〜１０％、６５４ｎｍの透過率を０．１〜５％下げることにより鮮やかな色調のガラスとすることができる。【選択図】図１
2007015867.tif 000002
【特許請求の範囲】
【請求項１】
溶解炉においてセレンまたはコバルトにより消色したガラスをカラーフィーダーへ導き、次いでカラーフィーダーに酸化エルビウムを含有したフリットを添加して鮮やかな色調のガラスとすることを特徴とする消色性に優れたガラスの製造方法。
【請求項２】
酸化エルビウムの含有量が５〜２５重量％であるフリットを、カラーフィーダー中に０．０５〜０．５重量％の範囲で添加することを特徴とする請求項１に記載の消色性に優れたガラスの製造方法。
【請求項３】
酸化エルビウムの消色作用によって、波長が３７９ｎｍの透過率を２〜１０％、５２４ｎｍの透過率を２〜１０％、６５４ｎｍの透過率を０．１〜５％下げることにより鮮やかな色調のガラスとすることを特徴とする請求項１または２に記載の消色性に優れたガラスの製造方法。
【発明の詳細な説明】
【技術分野】
【０００１】
本発明は、消色されて鮮やかな色調を有するガラスを、特定の生産ラインだけで安価に製造することができる消色性に優れたガラスの製造方法に関するものである。
【背景技術】
【０００２】
高級なガラス食器等を生産する場合は、ガラス素地として高い透明性や鮮やかな色調が要求されているため、従来からガラス原料中にセレンやコバルト等の消色剤を混ぜて生産しているのが普通である。また、特許文献１に示されるように、セレンやコバルト等以外の消色剤として、酸化エルビウム（Ｅｒ２Ｏ３）を用いることも知られている。この酸化エルビウムは、セレンやコバルトに比べると消色作用に優れており、ガラスの色をより鮮やかにすることができるものである。
【０００３】
しかしながら、酸化エルビウムはセレンやコバルトに比べて非常に高価であり、酸化エルビウムを用いた溶解炉でのガラスの生産は生産コストが高くなるという問題点があった。また、溶解炉全体が同一のガラス素地となるため、必然的に全てのラインで高級なガラス食器等の生産を行うこととなり、生産調整がしにくいという問題点もあった。
【特許文献１】特開２００１−３２２８２９号公報
【発明の開示】
【発明が解決しようとする課題】
【０００４】
本発明は上記のような問題点を解決して、消色されて鮮やかな色調を有するガラスを、特定の生産ラインだけで安価に製造することができる消色性に優れたガラスの製造方法を提供することを目的として完成されたものである。
【課題を解決するための手段】
【０００５】
上記課題を解決するためになされた本発明の消色性に優れたガラスの製造方法は、溶解炉においてセレンまたはコバルトにより消色したガラスをカラーフィーダーへ導き、次いでカラーフィーダーに酸化エルビウムを含有したフリットを添加して鮮やかな色調のガラスとすることを特徴とするものである。
【０００６】
また、前記酸化エルビウムの含有量が５〜２５重量％であるフリットを、カラーフィーダー中に０．０５〜０．５重量％の範囲で添加することが好ましく、更に、酸化エルビウムの消色作用によって、波長が３７９ｎｍの透過率を２〜１０％、５２４ｎｍの透過率を２〜１０％、６５４ｎｍの透過率を０．１〜５％下げることにより鮮やかな色調のガラスとすることが好ましい。
【発明の効果】
【０００７】
本発明の消色性に優れたガラスの製造方法では、溶解炉においてセレンまたはコバルトにより消色したガラスを作成しておき、この消色したガラスをカラーフィーダーにおいて酸化エルビウムを含有したフリットを添加して更に消色するので、少量の酸化エルビウムの添加で鮮やかな色調のガラスを得ることができ、また特定のラインのみでの生産が可能となる。
【発明を実施するための最良の形態】
【０００８】
以下に、本発明の好ましい実施の形態を示す。
本発明では、先ず溶解炉においてセレンまたはコバルトにより消色したガラスを生産する。これにより、溶解炉ではセレンまたはコバルトにより消色されたガラスが生産される。ベースとなるガラスとしては、ソーダライムガラス等の一般的な透明フリントガラスに使用することができる。また、セレンまたはコバルトの添加量も一般的な範囲で行う。
【０００９】
次に、このようにセレンまたはコバルトにより既に消色したガラスを特定のカラーフィーダーへ導く。そして、カラーフィーダーに酸化エルビウム（Ｅｒ２Ｏ３）を含有したフリットを添加することにより、既に消色したガラスを更に酸化エルビウムにより消色して、鮮やかな色調のガラスとする。
この場合、酸化エルビウムの添加量は既に消色したガラスに対して添加することと、特定のカラーフィーダーで行うことの２点から、溶解炉で添加するのに比べて極めて少量ですむこととなる。また、酸化エルビウムの添加により酸化還元状態が安定するので、前記セレンも安定して発色することとなり、より鮮やかな色調のガラスが得られることとなる。
【００１０】
具体的には、フリット中における酸化エルビウムの含有量が５〜２５重量％（より好ましくは、１０〜２０重量％）であるフリットを、カラーフィーダー中に０．０５〜０．５重量％（より好ましくは、０．１〜０．２重量％）の範囲で添加するのが好ましい。
酸化エルビウムの含有量が５重量％未満では、フリットの添加量を多くする必要があり溶融時に泡が発生して不良品を作る場合があり、一方、２５重量％より多いとフリットの作成が困難となるので、上記範囲が好ましい。
また、フリットの添加量が０．０５重量％未満では、十分な消色効果が得られず鮮やかな色調のガラスが得られず、一方、０．５重量％より多いと着色が強く、無色の透明感が得られないので、上記範囲が好ましい。
【００１１】
なお、本発明者の研究によれば、後述の実施例で示すように、セレンまたはコバルトにより既に消色したガラスを、カラーフィーダーにおいて酸化エルビウム（Ｅｒ２Ｏ３）を含有したフリットを添加することで、酸化エルビウムの強力な消色作用により、波長が３７９ｎｍの透過率を２〜１０％（より好ましくは、３〜５重量％）、５２４ｎｍの透過率を２〜１０％（より好ましくは、３〜５重量％）、６５４ｎｍの透過率を０．１〜５％（より好ましくは、０．５〜１重量％）下げることができ、鮮やかな色調のガラスが得られることを確認している。
即ち、前記３つの波長近傍の透過率を低減してやれば、見かけ上鮮やかな色調となるのである。
【００１２】
以上の説明からも明らかなように、本発明は溶解炉においてセレンまたはコバルトにより消色したガラスをカラーフィーダーへ導き、次いでカラーフィーダーに酸化エルビウムを含有したフリットを添加することで、鮮やかな色調のガラスを特定の生産ラインで安価に製造することができることとなるのである。
以下に、本発明の実施例につき説明する。
【実施例】
【００１３】
溶解炉においてセレンまたはコバルトにより消色したソーダライムガラスをベースガラスとして、これをカラーフィーダーへ導き、次いでカラーフィーダーに酸化エルビウム（Ｅｒ２Ｏ３）を１２．５重量％含有したフリットを０．１３重量％の割合で添加して食器用のガラス素地を得た。
フリットの組成は下記のとおりである。
Ｂ２Ｏ３：     ２２．２  重量％
Ｎａ２Ｏ：    １３．２  重量％
Ａｌ２Ｏ３：     ２．８  重量％
ＳｉＯ２：    ４６．７  重量％
ＳＯ３：        ０．１  重量％以下
Ｋ２Ｏ：        ０．１  重量％以下
ＣａＯ：       ２．５  重量％
ＴｉＯ２：      ０．０５  重量％
Ｆｅ２Ｏ３：     ０．０２  重量％
ＺｎＯ：       ０．０２  重量％
ＺｒＯ２：      ０．０１  重量％
Ｅｒ２Ｏ３：   １２．５  重量％
【００１４】
得られたガラスは十分な消色がされて鮮やかな色調のものであった。このガラスの透過率を測定した結果は図１に示すとおりであり、ベースガラスの透過率と比べると、波長が３７９ｎｍ近傍、５２４ｎｍ近傍、６５４ｎｍ近傍において大きく低下していることが確認できた。
【図面の簡単な説明】
【００１５】
【図１】本発明で得られたガラスの透過率を示すグラフである。
【図１】
2007015867.tif 000003